(57)【要約】      （修正有）【課題】耐熱金属フィラメントを使用することにより、優れた耐熱性、断熱性を有するカバーリングヤーン、意匠撚糸及びこれを用いた繊維構造体を提供する。【解決手段】タングステン(W)及びモリブデン(Mo)から選ばれる少なくとも一つの耐熱金属フィラメント２の表面に水溶解性繊維糸３，５を巻き付けたカバーリングヤーン１，４，６であり、全体としてストレート状であるカバーリングヤーン１，４，６。意匠撚糸が、芯糸、花糸及び押さえ糸で構成され、花糸はカバーリングヤーン１，４，６であり、芯糸及び押さえ糸はカバーリングヤーン１，４，６又は水溶解性繊維糸であり、全体に実撚りがかかっており、意匠撚糸を含む繊維構造物であり、水溶解性繊維糸が除去され、耐熱金属フィラメント２単独で構成されている金属繊維層又は前記金属繊維層とJIS K 7201-2で測定される酸素指数（Ｏ．Ｉ）が２６以上の難燃性繊維層で構成される繊維構造物。【選択図】図１
2019015007.tif 000002
【特許請求の範囲】
【請求項１】
耐熱金属フィラメントの表面に合成繊維糸を巻き付けたカバーリングヤーンであって、
前記耐熱金属フィラメントは、タングステン(W)及びモリブデン(Mo)から選ばれる少なくとも一つのフィラメントであり、
合成繊維は水溶解性繊維糸であり、
全体としてストレート状であることを特徴とするカバーリングヤーン。
【請求項２】
前記カバーリングヤーンは、シングルカバーリングヤーン又はダブルカバーリングヤーンである請求項１に記載のカバーリングヤーン。
【請求項３】
芯糸にさらに添え糸として水溶解性繊維糸が配置されている請求項１又は２に記載のカバーリングヤーン。
【請求項４】
芯糸、花糸及び押さえ糸で構成される意匠撚糸であって、
前記花糸は請求項１〜３の何れかに記載のカバーリングヤーンであり、前記芯糸及び押さえ糸は請求項１〜３の何れかに記載のカバーリングヤーン又は水溶解性繊維糸であり、
全体に実撚りがかかっていることを特徴とする意匠撚糸。
【請求項５】
前記芯糸が１本、前記花糸が複数本、前記押さえ糸が１本である請求項４に記載の意匠撚糸。
【請求項６】
請求項４又は５に記載の意匠撚糸を含む繊維構造物であって、
前記繊維構造物の水溶解性繊維糸が除去されており、耐熱金属フィラメント単独で構成されている金属繊維層、又は前記金属繊維層とJIS K 7201-2で測定される酸素指数（Ｏ．Ｉ）が２６以上の難燃性繊維層で構成される積層構造物であることを特徴とする繊維構造物。
【請求項７】
請求項４又は５に記載の意匠撚糸と、難燃性繊維糸を含む繊維構造物であって、
前記繊維構造物の水溶解性繊維糸が除去されており、
前記難燃性繊維は、JIS K 7201-2で測定される酸素指数（Ｏ．Ｉ）が２６以上であることを特徴とする繊維構造物。
【請求項８】
前記難燃性繊維は、パラ系アラミド繊維糸、メタ系アラミド繊維、ポリアリレート繊維、ポリベンズオキサゾール繊維及び難燃性アクリル繊維から選ばれる少なくとも一つの繊維から選ばれる少なくとも一つの繊維である請求項６又は７に記載の繊維構造物。
【請求項９】
前記繊維構造物は織物、編物及び不織布から選ばれる少なくとも一つである請求項６〜８のいずれかに記載の繊維構造物。
【発明の詳細な説明】
【技術分野】
【０００１】
本発明は、耐熱金属フィラメントを含むカバーリングヤーン、意匠撚糸及びこれを用いた繊維構造体糸及びこれを用いた繊維構造体に関する。
【背景技術】
【０００２】
アーク溶接などの溶接作業、溶鉱炉などの炉前作業、加熱調理などの高熱物体を扱う作業には、安全の面から耐熱手袋が必要である。熱的に過酷な作業における耐熱手袋の材料は、一般的に動物の皮を使用している。本出願人は、アラミド繊維、ポリベンズイミダゾール繊維、ポリベンズオキサゾール繊維、ポリベンズアゾール繊維、ポリアミドイミド繊維、メラミン繊維及びポリイミド繊維などの耐熱性繊維を含む意匠撚糸を用いて耐熱手袋を作成することを提案した（特許文献１）。また特許文献２には、アラミド繊維糸単体を用いて手袋を編成し、手のひら部分に合成樹脂を加熱融着することが提案されている。さらに特許文献３には、二重構造の繊維生地製靴下が提案されている。
【先行技術文献】
【特許文献】
【０００３】
【特許文献１】特開２００７−０２３４６３号公報
【特許文献２】実用新案登録第３０４８６３３号
【特許文献３】特開平１１−３２３６０８号公報
【発明の概要】
【発明が解決しようとする課題】
【０００４】
しかし、従来の繊維構造体は、耐熱性、断熱性等に問題があり、さらに高い耐熱性、断熱性が求められている。
【０００５】
本発明は、前記従来の問題を解決するため、耐熱金属フィラメントを使用することにより、さらに優れた耐熱性、断熱性を有するカバーリングヤーン、意匠撚糸及びこれを用いた繊維構造体を提供する。
【課題を解決するための手段】
【０００６】
本発明のカバーリングヤーンは、耐熱金属フィラメントの表面に合成繊維糸を巻き付けたカバーリングヤーンであって、前記耐熱金属フィラメントは、タングステン(W)及びモリブデン(Mo)から選ばれる少なくとも一つのフィラメントであり、合成繊維は水溶解性繊維糸であり、全体としてストレート状であることを特徴とする。
【０００７】
本発明の意匠撚糸は、芯糸、花糸及び押さえ糸で構成される意匠撚糸であって、前記花糸は前記のカバーリングヤーンであり、前記芯糸及び押さえ糸は前記のカバーリングヤーン又は水溶解性繊維糸であり、全体に実撚りがかかっていることを特徴とする。
【０００８】
本発明の第１番目の繊維構造物は、前記の意匠撚糸を含む繊維構造物であって、前記繊維構造物の水溶解性繊維糸が除去されており、耐熱金属フィラメント単独で構成されている金属繊維層、又は前記金属繊維層とJIS K 7201-2で測定される酸素指数（Ｏ．Ｉ）が２６以上の難燃性繊維層で構成される積層構造物であることを特徴とする。
【０００９】
本発明の第２番目の繊維構造物は、前記の意匠撚糸と、難燃性繊維糸を含む繊維構造物であって、前記繊維構造物の水溶解性繊維糸が除去されており、JIS K 7201-2で測定される酸素指数（Ｏ．Ｉ）が２６以上であることを特徴とする。
【発明の効果】
【００１０】
本発明は、タングステン(W)及びモリブデン(Mo)から選ばれる少なくとも一つのフィラメントを使用しているため、高い耐熱性及び断熱性を発揮できる。また、水溶解性繊維糸を使用していることにより、繊維構造物にした後に、水溶解性繊維糸を容易に除去できる。本発明の第１番目の繊維構造物は、耐熱金属フィラメント単独で構成されている金属繊維層、又は前記金属繊維層とJIS K 7201-2で測定される酸素指数（Ｏ．Ｉ）が２６以上の難燃性繊維層で構成される積層構造物であることにより、伝導熱、対流熱、放射熱のいずれに対しても高い耐熱性及び断熱性を発揮できる。これは、本発明の意匠撚糸が細かくランダムに配置され、水溶解性繊維糸は除去され、耐熱金属フィラメント単独で構成されている金属繊維層となるため、高熱の火炎等を受けても熱分散してしまうと推定される。本発明の第２番目の繊維構造物は、耐熱金属フィラメントと難燃性繊維糸で構成されているため、双方が相乗的に障壁となり、高い耐熱性及び断熱性を発揮できる。
【図面の簡単な説明】
【００１１】
【図１】図１Ａは本発明の一実施形態のシングルカバーリングヤーンの平面説明図、図１Ｂは同、ダブルカバーリングヤーンの平面説明図、図１Ｃは同、芯糸の耐熱金属フィラメントに添え糸を配置してシングルカバーリングヤーンとした平面説明図である。
【図２】図２は同、意匠撚糸の平面説明図である。
【図３】図３は同、意匠撚糸を用いて手袋を編み、水溶解性繊維糸を溶解した後のタングステンフィラメント糸単独で構成された手袋の模式的平面図である。
【図４】図４は本発明の一実施形態の意匠撚糸の外観写真（倍率約０．５倍）である。
【図５】図５は本発明の一実施形態の意匠撚糸を用いた筒編物の外観写真（倍率約０．４倍）である。
【図６】図６は本発明の一実施形態の筒編物から水溶解性繊維糸を溶解した後のタングステンフィラメント糸単独で構成された筒編物の外観写真（倍率約０．４倍）である。
【図７】図７は本発明の一実施形態の意匠撚糸とメタアラミド系難燃性繊維糸からなる筒編物の外観写真（倍率約０．４倍）である。
【図８】図８は本発明の一実施例の熱伝達試験に供する試験サンプルの積層構造を示す模式的断面図である。
【図９】図９は本発明の別の実施例の熱伝達試験に供する試験サンプルの筒編物を示す模式的断面図である。
【図１０】図１０は本発明の一実施例の熱伝達試験方法を示す模式的断面図である。
【発明を実施するための形態】
【００１２】
本発明は、耐熱金属フィラメントの表面に合成繊維糸を巻き付けたカバーリングヤーンである。耐熱金属フィラメント単独では、織物、編物、不織布にすることは困難であるが、カバーリングヤーンを巻き付けると織機、編機、不織布製造装置に供給でき、シート状の繊維構造物を製造できる。カバーリング糸として、水溶性ビニロン等の水溶解性繊維糸を使用すると、繊維構造物とした後に、耐熱金属フィラメント単独の繊維構造物とすることができる。また、前記カバーリングヤーンと難燃性繊維糸とを引き揃えた糸、合撚糸、交織、交編等をすると、耐熱金属フィラメントで補強された難燃性繊維構造物ができる。
【００１３】
前記耐熱金属フィラメントは、タングステン(W)及びモリブデン(Mo)から選ばれる少なくとも一つのフィラメントである。タングステン(W)は白熱電灯や放電ランプの発光部分に使われている。融点は３３８０℃であるが、わずかなドープが含まれているので、フィラメントの融点はこれより低い。モリブデン(Mo)の融点は１６２０℃である。前記耐熱金属フィラメントの線直径は１０〜５０μｍが好ましく、さらに好ましくは１５〜４０μｍである。耐熱金属フィラメントは、モノフィラメントでもマルチフィラメントでもよいが、モノフィラメントのほうが扱いやすい。
【００１４】
水溶解性繊維糸は、例えば水溶性ビニロンがあり、温水乃至熱騰水で溶解できる。耐熱金属フィラメントの表面に水溶解性繊維糸を巻き付けたカバーリングヤーンは、全体としてストレート状である。これは耐熱金属フィラメントの形状が残っているためである。水溶性ビニロンは、フィラメント糸でもよいし紡績糸でもよい。
【００１５】
前記カバーリングヤーンは、シングルカバーリングヤーン又はダブルカバーリングヤーンが好ましい。この中でもシングルカバーリングヤーンは製造しやすく、コストも安いため好ましい。芯糸の耐熱金属フィラメントには、さらに添え糸として水溶解性繊維糸が配置されているのが好ましい。このような添え糸が配置されていると、耐熱金属フィラメントとカバーリング糸との一体化が強くなる。
【００１６】
本発明の意匠撚糸は、芯糸、花糸及び押さえ糸で構成される意匠撚糸であって、前記花糸は前記のカバーリングヤーンであり、前記芯糸及び押さえ糸は前記のカバーリングヤーン又は水溶解性繊維糸であり、全体に実撚りがかかっている。これにより、織機、編機、不織布製造装置の工程通過性を良好にするとともに、耐熱金属フィラメントによる細かいループまたはクリンプを数多く作り、熱遮断性を上げることができる。この意匠撚糸は、芯糸が１本、花糸が２〜６本、押さえ糸が１本であるのが好ましい。意匠撚糸は取り扱い性をよくするため、全体として１００〜１０００回／ｍ程度の実撚りがかかっている。
【００１７】
本発明の第１番目の繊維構造物は、耐熱金属フィラメント単独で構成されている金属繊維層、又は前記金属繊維層とJIS K 7201-2で測定される酸素指数（Ｏ．Ｉ）が２６以上の難燃性繊維層で構成される積層構造物である。ことにより、伝導熱、対流熱、放射熱のいずれに対しても高い耐熱性及び断熱性を発揮できる。これは、本発明の意匠撚糸が細かくランダムに配置され、水溶解性繊維糸は除去され、耐熱金属フィラメント単独で構成されている金属繊維層となるため、高熱の火炎等を受けても熱分散してしまうと推定される。本発明の第２番目の繊維構造物は、耐熱金属フィラメントと難燃性繊維糸で構成されているため、双方が相乗的に障壁となり、高い耐熱性及び断熱性を発揮できる。
【００１８】
難燃性繊維は、パラ系アラミド繊維糸、メタ系アラミド繊維、ポリアリレート繊維、ポリベンズオキサゾール繊維及び難燃性アクリル繊維から選ばれる少なくとも一つの繊維から選ばれる少なくとも一つの繊維であるのが好ましい。
（１）パラ系アラミド繊維
パラ系アラミド繊維は、単独重合系として米国Du pont社製、商品名"ケブラー"（日本の東レ・デュポン社製も同一商品名）、帝人社製、商品名"トワロン"があり、共重合系として帝人社製、商品名"テクノーラ"がある。これらの繊維の引張強度は20.3〜24.7cN/dtex、熱分解開始温度は約５００℃、酸素指数（ＯＩ）値は２５〜２９である。
（２）メタ系アラミド繊維
メタ系アラミド繊維は、例えば米国Du pont社製、商品名"ノーメッスク"（日本の東レ・デュポン社製も同一商品名）、帝人社製、商品名"コーネックス"などがある。酸素指数（ＯＩ）は２９〜３０である。
（３）ポリアリレート繊維
ポリアリレート繊維としては、クラレ社製、商品名“ベクトラン”がある。この繊維は強度が１８〜２２cN/dtex,弾性率６００〜７４１cN/dtex,融点又は分解温度が３００℃、酸素指数（ＯＩ）は２７〜２８である。
（４）ポリベンズオキサゾール繊維
ポリベンズオキサゾール（ＰＢＯ）繊維としては、東洋紡社製、商品名“ザイロン”がある。この繊維は引張強度が３７cN/dtex,弾性率２７０MPa, 融点又は分解温度が６７０℃、酸素指数（ＯＩ）は６４である。
（５）難燃性アクリル繊維
アクリロニトリルに難燃剤として塩化ビニル系モノマーを共重合したアクリル繊維を使用できる。カネカ社製、商品名“プロテックス”などがある。酸素指数（ＯＩ）は２９〜３７である。
【００１９】
前記繊維構造物は織物、編物及び不織布から選ばれる少なくとも一つであるのが好ましい。これらの繊維構造物であれば、耐熱性及び断熱性の必要な部分に適用しやすい。
【００２０】
以下、図面を用いて説明する。以下の図面において、同一符号は同一物を示す。図１Ａは本発明の一実施形態のシングルカバーリングヤーン１の平面説明図である。このシングルカバーリングヤーン１は、芯糸の耐熱金属フィラメント２の表面に水溶解繊維糸３を巻き付けた糸である。図１Ｂは同、ダブルカバーリングヤーン４の平面説明図である。このシングルカバーリングヤーン４は、芯糸の耐熱金属フィラメント２の表面に水溶解繊維糸３と、その表面に水溶解繊維糸３とは逆方向に水溶解繊維糸５巻き付けた糸である。図１Ｃは同、芯糸の耐熱金属フィラメント２に添え糸７を配置してシングルカバーリングヤーン６とした平面説明図である。
【００２１】
図２は同、意匠撚糸８の平面説明図である。この意匠撚糸８は前記のシングルカバーリングヤーン又はダブルカバーリングヤーンを使用して製造されており、芯糸９の表面に花糸１０が浮き糸状態でたるんで配置され、その上から押さえ糸１１で固定している。この意匠撚糸８は全体として１００〜１０００回／ｍ程度の実撚りがかかっている。
【００２２】
図３は同、意匠撚糸を用いて手袋を編み、水溶解性繊維糸を溶解した後のタングステンフィラメント糸単独で構成された手袋１２の模式的平面図である。この手袋１２はタングステンフィラメント糸のみで構成されているため、不燃であり、熱遮断性も高い。この手袋１２の下に、アラミド繊維の意匠撚糸で構成された耐熱手袋をはめてもよい。
【００２３】
図４は本発明の一実施形態の意匠撚糸の外観写真（倍率約０．５倍）である。糸の表面が凹凸になっているのは花糸が外側に膨らんでいるからである。
【００２４】
図５は本発明の一実施形態の意匠撚糸を用いた筒編物の外観写真（倍率約０．４倍）である。全体が白い筒編物になっているのは、水溶解繊維糸３のビニロン糸が表面にあらわれているからであり、内部にはタングステンフィラメント糸が存在している。
【００２５】
図６は本発明の一実施形態の筒編物から水溶解性繊維糸を溶解した後のタングステンフィラメント糸単独で構成された筒編物の外観写真（倍率約０．４倍）である。タングステンフィラメント糸のみの編目が観察できる。細かい毛羽やループ状に見えているのは意匠撚糸の花糸部分である。この筒編物の中央左側の変色部分は、ISO9151に従い、図９に示す対流熱伝達試験方法で下方からメッケルバーナーで接炎した部分である。高温の火炎に当たっても変色する程度で大きな損傷は見られなかった。
【００２６】
図７は本発明の一実施形態の意匠撚糸とメタアラミド系難燃性繊維糸を引き揃えて編んだ筒編物の外観写真（倍率約０．４倍）である。この筒編地は本出願人が製造販売しているメタアラミド繊維糸の意匠撚糸で編んだ組織（商品名"ATSUBOUGU"）を使用した。
【００２７】
図８は本発明の一実施例の熱伝達試験に供する試験サンプルの積層構造を示す模式的断面図である。この積層構造体１３は、タングステンフィラメント糸単独で構成された筒編物１４を３枚重ね（６層）、その下に本出願人が製造販売しているメタアラミド繊維糸の意匠撚糸で編んだ組織（商品名"ATSUBOUGU"）を積層したものである。この積層構造体１３は全体を逆さにして、タングステンフィラメント糸単独で構成された筒編物１４の表面から火炎を当てる。
【００２８】
図９は本発明の別の実施例の熱伝達試験に供する試験サンプルの筒編物１６を示す模式的断面図である。この筒編物１６は本発明の一実施形態の意匠撚糸とメタアラミド系難燃性繊維糸を引き揃えて編んだ筒編物であり、これをカットして１枚とし、この状態で熱伝達試験に使用した。
【００２９】
図１０は本発明の一実施例の熱伝達試験方法を示す模式的断面図である。この熱伝達試験装置２０は、試験サンプル２５を熱流センサー２２の下にセットし、下方の５０ｍｍ離れた位置からメッケルバーナー２１で接炎し、センサー２２の温度が２４℃及び１２℃上昇するまでの時間（秒）を測定する。熱流センサー２２の温度や熱量などデータはセンサー線２３から分析装置に送られる。２４は断熱板である。
【実施例】
【００３０】
以下実施例を用いて、さらに本発明を具体的に説明する。
＜接触熱伝達試験＞
ISO12127-1:2007に従い、試験温度２５０℃において、試験サンプルの裏側が１０℃上昇するまでの時間（秒）を測定した。時間は長いほど断熱性は高い。
＜対流熱伝達試験＞
ISO9151に従い、図１０に示す方法で測定した。試験サンプルを熱流センサーの下にセットし、下方からメッケルバーナーで接炎し、センサーの温度が２４℃及び１２℃上昇するまでの時間（秒）を測定する。ＨＴＩ24は２４℃上昇までの時間（秒）、ＨＴＩ12は１２℃上昇までの時間（秒）である。時間は長いほど断熱性は高い。なお、最初にバーナーからのセンサーへの熱流束は、試験サンプルを熱流センサーの下にセットしない状態でバーナーによりセンサーを接炎した際に、センサーの温度上昇から次の式によって求めた値が８０kW/m2になるようにバーナー火炎を調節する。
Ｑ＝ＭｃρＲ／Ａ
但し、Ｑ：熱流束（kW/m2）
Ｍ：センサー（銅）の質量(kg)
ｃρ： センサーの熱容量（0.385kJ/kg・℃）
Ｒ：センサーの温度上昇曲線の直線部分の傾き（℃／ｓ）
Ａ：センサーの表面積（ｍ2）
＜放射熱伝達試験＞
ISO69427-2002,B法に従い、入射熱流束密度４０kW/m2で測定した。時間は長いほど断熱性は高い。
【００３１】
（実施例１）
＜カバーリングヤーンＡ＞
芯はタングステンフィラメント糸（線直径は２０μｍ、引っ張り強度３２００〜４０００MPa）を１本と、水溶性ビニロン１１０Ｔｅｘを１本とした。被覆糸は水溶性ビニロン１１０Ｔｅｘを１本とした。これらを使用して図１Ｃに示すカバーリングヤーンを作成した。カバーリング撚糸の撚り数は３００回／ｍとした。
＜カバーリングヤーンＢ＞
芯はタングステンフィラメント糸（線直径は３３μｍ、引っ張り強度３０００〜３８００MPa）を１本と、水溶性ビニロン１１０Ｔｅｘを１本とした。被覆糸は水溶性ビニロン１１０Ｔｅｘを１本とした。これらを使用して図１Ｃに示すカバーリングヤーンを作成した。カバーリング撚糸の撚り数は３００回／ｍとした。
＜意匠撚糸＞
芯糸にカバーリングヤーンＡを１本、花糸にカバーリングヤーンＡを４本、押さえ糸にカバーリングヤーンＡを１本使用して図２、図４に示す意匠撚糸作成した。これらの糸を意匠撚糸機に供給し、芯糸及び押さえ糸に対して花糸を３倍（３００％）オーバーフィードした。意匠撚糸機における撚り回数はＳ撚５００回／ｍとした。
＜筒編物＞
カバーリングヤーンＢ２本と、意匠撚糸１本を使用し、筒編物を編成した。質量割合は、カバーリングヤーンＢ１７．２質量％、意匠撚糸８２．８質量％であり、筒編物の大きさは外形直径８０ｍｍ、長さ３００ｍｍ、編み上げ時の質量４０．２ｇ、熱水により水溶性ビニロンを溶解させた後の質量１０．０ｇであった。編み上げ時の筒編物の写真を図５に示す。熱水により水溶性ビニロンを溶解させた後の筒編物はタングステン(W)１００％品であった。
【００３２】
（実施例２）
実施例１の意匠撚糸１本と、メタアラミド繊維糸２０番手（メートル番手）、２本双糸を４本使用し、筒編物を編成した。質量割合は、メタアラミド繊維３８．５質量％、意匠撚糸６１．５質量％であり、筒編物の大きさは外形直径８０ｍｍ、長さ１５０ｍｍ、編み上げ時の質量２９．５ｇ、熱水により水溶性ビニロンを溶解させた後の質量１８．５ｇであった。筒編物の写真を図７に示す。
【００３３】
＜接触熱伝達試験＞
サンプルＡは、熱源側に実施例１で得られたタングステン(W)フィラメント糸１００％の筒編物を３枚（編地総数６層）配置し、センサー側には本出願人が製造販売しているメタアラミド繊維糸の意匠撚糸で編んだ組織（商品名"ATSUBOUGU"）を１層配置した。
サンプルＢは、熱源側に実施例２で得られた筒編物を１層配置し、センサー側には本出願人が製造販売しているメタアラミド繊維糸の意匠撚糸で編んだ組織（商品名"ATSUBOUGU"）を１層配置した。
サンプルＣ（比較例）は、熱源側にメタアラミド繊維糸３本とメタアラミドループ糸１本を使用した編み生地１層を配置し、センサー側には何も配置せずに測定した。
＜対流熱伝達試験＞
サンプルＤは、熱源側に実施例１で得られたタングステン(W)フィラメント糸１００％の筒編物を３枚（編地総数６層）配置し、センサー側には本出願人が製造販売しているメタアラミド繊維糸の意匠撚糸で編んだ組織（商品名"ATSUBOUGU"）を１層配置した。
サンプルＥ（比較例）は、熱源側にメタアラミド繊維糸３本とメタアラミドループ糸１本を使用した編み生地１層を配置し、センサー側は何も配置せずに測定した。
サンプルＦは、熱源側に実施例２で得られた筒編物を１層配置し、センサー側には本出願人が製造販売しているメタアラミド繊維糸の意匠撚糸で編んだ組織（商品名"ATSUBOUGU"）を１層配置した。
＜放射熱伝達試験＞
サンプルＧは、熱源側に実施例１で得られたタングステン(W)フィラメント糸１００％の筒編物を３枚（編地総数６層）配置し、センサー側には本出願人が製造販売しているメタアラミド繊維糸の意匠撚糸で編んだ組織（商品名"ATSUBOUGU"）を１層配置した。図６に示すタングステン(W)フィラメント糸１００％の筒編物の中央左側の変色部分は、メッケルバーナーで接炎した部分である。高温の火炎に当たっても変色する程度で大きな損傷は見られなかった。
以上の結果はまとめて表１〜３に示す。
【００３４】
【表１】
2019015007.tif 000003
【００３５】
【表２】
2019015007.tif 000004
【００３６】
【表３】
2019015007.tif 000005
【００３７】
以上のとおり、本実施例の繊維構造物は、伝導熱、対流熱、放射熱のいずれに対しても高い耐熱性及び断熱性を示すことが確認できた。
【００３８】
（実施例３）
実施例１で作成した意匠撚糸を使用して、シマセイキ社製手袋編み機（７ゲージ）を使用して手袋を編成した。得られた手袋を熱水処理して水溶解性繊維糸を除去し、タングステン(W)フィラメント糸１００％の手袋を作成した。この手袋を図３に示す。この手袋の１枚の質量は２０ｇであった。内側手袋に本出願人が製造販売しているメタアラミド繊維糸の意匠撚糸で編んだ手袋（商品名"ATSUBOUGU"）をはめ、外側に前記タングステン(W)フィラメント糸１００％の手袋をはめて、真っ赤な炭火を持っても手袋は傷むことはなく、熱さも感じなかった。
【産業上の利用可能性】
【００３９】
本発明の繊維構造物は、高温物質を扱う作業手袋、アーク溶接などの溶接作業、溶鉱炉などの炉前作業用手袋、加熱調理などの高熱物体を扱う作業用手袋、これらの作業服、これらの防火具、防火扉、防火壁、金庫の壁材などに有用である。
【符号の説明】
【００４０】
１，６  シングルカバーリングヤーン
２  耐熱金属フィラメント
３，５  水溶解繊維糸
４  ダブルカバーリングヤーン
７  添え糸
８  意匠撚糸
９  芯糸
１０  花糸
１１  押さえ糸
１２  タングステンフィラメント手袋
１３  試験サンプル積層構造体
１４  タングステンフィラメント糸の筒編物
１５  メタアラミド繊維糸の筒編物
１６  意匠撚糸とメタアラミド系難燃性繊維糸を引き揃えて編んだ筒編物
２０  熱伝達試験装置
２１  メッケルバーナー
２２  熱流センサー
２３  センサー線
２４  断熱板
２５  試験サンプル
【図１】
2019015007.tif 000006
【図２】
2019015007.tif 000007
【図３】
2019015007.tif 000008
【図４】
2019015007.tif 000009
【図５】
2019015007.tif 000010
【図６】
2019015007.tif 000011
【図７】
2019015007.tif 000012
【図８】
2019015007.tif 000013
【図９】
2019015007.tif 000014
【図１０】
2019015007.tif 000015